(57)【要約】【課題】優れた電磁変換特性が得られる磁気記録媒体の製造方法を提供する。【解決手段】非磁性基板１の少なくとも一方の面上に磁性層２を形成する工程と、磁性層２の面上を覆うマスク層３を形成する工程と、マスク層３の上にレジスト層４を形成する工程と、レジスト層４の表面を磁気記録パターンに対応した形状にパターニングする工程と、パターニングされたレジスト層４を用いてマスク層３をパターニングする工程と、パターニングされたマスク層３を用いて磁性層２を部分的に除去する工程と、マスク層３をレジスト層４と共に磁性層２上から除去する工程とを含み、マスク層３及びレジスト層４をドライエッチングにより除去する際に、実質的に酸素、窒素、ハロゲンを含まない還元性のガスを用いる。【選択図】図１
2011138593.tif 000002
【特許請求の範囲】
【請求項１】
磁気的に分離された磁気記録パターンを有する磁気記録媒体の製造方法であって、
非磁性基板の少なくとも一方の面上に磁性層を形成する工程と、
前記磁性層の面上を覆うマスク層を形成する工程と、
前記マスク層を前記磁気記録パターンに対応した形状にパターニングする工程と、
前記パターニングされたマスク層を用いて前記磁性層を部分的に改質又は除去することにより磁気的に分離された磁気記録パターンを形成する工程と、
前記マスク層をドライエッチングにより除去する工程とを含み、
前記マスク層をドライエッチングにより除去する際に、エッチングガスとして、実質的に酸素、窒素、ハロゲンを含まない還元性のガスを用いることを特徴とする磁気記録媒体の製造方法。
【請求項２】
前記マスク層をパターニングする前に、当該マスク層の上に前記磁気記録パターンに対応した形状にパターニングされたレジスト層を形成する工程を含み、
前記のレジスト層を用いて前記マスク層を前記磁気記録パターンに対応した形状にパターニングし、前記パターニングされたマスク層を用いて前記磁性層を部分的に改質又は除去した後、前記マスク層を前記レジスト層と共に前記還元性のガスを用いたドライエッチングにより除去することを特徴とする請求項１に記載の磁気記録媒体の製造方法。
【請求項３】
前記還元性のガスとして、水素を用いることを特徴とする請求項１又は２に記載の磁気記録媒体の製造方法。
【請求項４】
前記マスク層として、ノボラック樹脂を用いることを特徴とする請求項１〜３の何れか一項に記載の磁気記録媒体の製造方法。
【請求項５】
前記レジスト層として、ノボラック樹脂を用いることを特徴とする請求項２又は３に記載の磁気記録媒体の製造方法。
【請求項６】
請求項１〜５の何れか一項に記載の製造方法により製造された磁気記録媒体と、
前記磁気記録媒体を記録方向に駆動する媒体駆動部と、
前記磁気記録媒体に対する記録動作と再生動作とを行う磁気ヘッドと、
前記磁気ヘッドを磁気記録媒体に対して相対移動させるヘッド移動手段と、
前記磁気ヘッドへの信号入力と前記磁気ヘッドから出力信号の再生とを行うための記録再生信号処理手段とを備えることを特徴とする磁気記録再生装置。
【発明の詳細な説明】
【技術分野】
【０００１】
本発明は、ハードディスク装置（ＨＤＤ）等に用いられる磁気記録媒体の製造方法及び磁気記録再生装置に関するものである。
【背景技術】
【０００２】
近年、磁気ディスク装置、フレキシブルディスク装置、磁気テープ装置等の磁気記録装置の適用範囲は著しく増大され、その重要性が増すと共に、これらの装置に用いられる磁気記録媒体について、その記録密度の著しい向上が図られつつある。特に、ＭＲヘッドやＰＲＭＬ技術の導入以来、面記録密度の上昇は更に激しさを増し、近年ではＧＭＲヘッドやＴＭＲヘッドなども導入されて、１年に１．５倍ものペースで増加を続けている。
【０００３】
これらの磁気記録媒体については、今後更に高記録密度を達成することが要求されている。このため、磁性層の高保磁力化、高信号対雑音比(ＳＮＲ)、及び高分解能を達成することが要求されている。また、近年では線記録密度の向上と同時にトラック密度の増加によって面記録密度を上昇させようとする努力も続けられている。
【０００４】
最新の磁気記録装置においては、トラック密度２５０ｋＴＰＩにも達している。しかしながら、トラック密度を上げていくと、隣接するトラック間の磁気記録情報が互いに干渉し合い、その境界領域の磁化遷移領域がノイズ源となりＳＮＲを損なうという問題が生じ易くなっており、このことはそのままビット・エラー・レートの悪化につながるため、記録密度の向上に対して障害となっている。
【０００５】
面記録密度を上昇させるためには、磁気記録媒体上の各記録ビットのサイズをより微細なものとし、各記録ビットに可能な限り大きな飽和磁化と磁性膜厚を確保する必要がある。その一方で、記録ビットを微細化していくと、１ビット当たりの磁化最小体積が小さくなり、熱揺らぎによる磁化反転で記録データが消失するという問題が生じてしまう。
【０００６】
また、トラック密度を上げていくと、トラック間距離が近づくために、磁気記録装置では極めて高精度のトラックサーボ技術が要求されると同時に、記録を幅広く実行し、再生は隣接トラックからの影響をできるだけ排除するために記録時よりも狭く実行する方法が一般的に用いられている。しかしながら、この方法ではトラック間の影響を最小限に抑えることができる反面、再生出力を十分得ることが困難であり、その結果十分なＳＮＲを確保することが難しいという問題がある。
【０００７】
このような熱揺らぎの問題やＳＮＲの確保、十分な出力の確保を達成する方法の一つとして、記録媒体表面にトラックに沿った凹凸を形成し、記録トラック同士を物理的に分離することによってトラック密度を上げようとする試みがなされている。このような技術は、一般にディスクリートトラック法と呼ばれており、それによって製造された磁気記録媒体のことをディスクリートトラック媒体と呼んでいる。また、同一トラック内のデータ領域を更に分割した、いわゆるパターンドメディアを製造しようとする試みもある。
【０００８】
ディスクリートトラック法には、何層かの薄膜からなる磁気記録媒体を形成した後にトラックを形成する方法と、予め基板表面に直接、或いはトラック形成のための薄膜層に凹凸パターンを形成した後に、磁気記録媒体の薄膜形成を行う方法がある（例えば、特許文献１〜３を参照。）。
【０００９】
このうち、前者の方法は、磁気層加工型と呼ばれるものである。しかしながら、この方法の場合、媒体形成後に表面に対する物理的な加工が実施されるため、媒体が製造工程において汚染されやすく、かつ製造工程が非常に複雑となるといった欠点がある。一方、後者の方法は、エンボス加工型と呼ばれるものである。しかしながら、この方法の場合、製造工程中に媒体が汚染されにくいものの、基板に形成された凹凸形状がその上に成膜された膜にも引き継がれることになるため、媒体上を浮上しながら記録再生を行う記録再生ヘッドの浮上姿勢や、浮上高さが安定しなくなるとった問題がある。
【００１０】
また、ディスクリートトラック媒体の磁気トラック間領域を、予め形成した磁性層に窒素、酸素等のイオンを注入し、または、レーザを照射することにより、その部分の磁気的な特性を変化させて形成する方法が開示されている（例えば、特許文献４を参照。）。
【先行技術文献】
【特許文献】
【００１１】
【特許文献１】特開２００４−１６４６９２号公報
【特許文献２】特開２００４−１７８７９３号公報
【特許文献３】特開２００４−１７８７９４号公報
【特許文献４】特開平５−２０５２５７号公報
【発明の概要】
【発明が解決しようとする課題】
【００１２】
ところで、上述した特許文献４に記載の方法では、磁性層に部分的にイオンを注入し、その部分の磁気特性を変えることによって、磁性層に磁気的に分離された磁気記録パターンが形成される。ここで、磁性層に部分的にイオンを注入するためには、磁性層の表面にパターニングしたマスク層を設ける必要がある。また、マスク層をパターニングするために、このマスク層の上にレジスト層を設ける場合もある。そして、磁性層にイオンを注入した後に、これらマスク層やレジスト層が除去される。
【００１３】
レジスト層及びマスク層の除去には、ドライエッチングが用いられる。ドライエッチングとは、レジスト層やマスク層を構成する固体物質とガスとを反応させて固体物質をガス化し除去する方法である。例えば、Ｃ系の固体物質の場合、酸素ガスや窒素ガスを用いてこれをＣＯ系ガスやＣＮ系ガスとして除去する方法、ＳｉＯ２系の固体物質の場合、ＣＦ４系ガスを用いてこれをハロゲン化ガスとして除去する方法などが知られている。
【００１４】
しかしながら、このような酸素や窒素、ハロゲンなどを用いたドライエッチングによりレジスト層やマスク層を除去すると、磁性層の表面が酸化、窒化、ハロゲン化されることによって、その酸化物や窒化物、ハロゲン化物などが磁気記録媒体の電磁変換特性を低下させることが、本発明者の検討により明らかになった。
【００１５】
本発明は、上記課題を解決するために提案されたものであり、優れた電磁変換特性が得られる磁気記録媒体の製造方法、並びに、そのような製造方法により製造された磁気記録媒体を用いた磁気記録再生装置を提供することを目的とする。
【課題を解決するための手段】
【００１６】
本発明は、以下の手段を提供する。
（１）  磁気的に分離された磁気記録パターンを有する磁気記録媒体の製造方法であって、
非磁性基板の少なくとも一方の面上に磁性層を形成する工程と、
前記磁性層の面上を覆うマスク層を形成する工程と、
前記マスク層を前記磁気記録パターンに対応した形状にパターニングする工程と、
前記パターニングされたマスク層を用いて前記磁性層を部分的に改質又は除去することにより磁気的に分離された磁気記録パターンを形成する工程と、
前記マスク層をドライエッチングにより除去する工程とを含み、
前記マスク層をドライエッチングにより除去する際に、エッチングガスとして、実質的に酸素、窒素、ハロゲンを含まない還元性のガスを用いることを特徴とする磁気記録媒体の製造方法。
（２）  前記マスク層をパターニングする前に、当該マスク層の上に前記磁気記録パターンに対応した形状にパターニングされたレジスト層を形成する工程を含み、
前記のレジスト層を用いて前記マスク層を前記磁気記録パターンに対応した形状にパターニングし、前記パターニングされたマスク層を用いて前記磁性層を部分的に改質又は除去した後、前記マスク層を前記レジスト層と共に前記還元性のガスを用いたドライエッチングにより除去することを特徴とする（１）に記載の磁気記録媒体の製造方法。
（３）  前記還元性のガスとして、水素を用いることを特徴とする（１）又は（２）に記載の磁気記録媒体の製造方法。
（４）  前記マスク層として、ノボラック樹脂を用いることを特徴とする（１）〜（３）の何れか一項に記載の磁気記録媒体の製造方法。
（５）  前記レジスト層として、ノボラック樹脂を用いることを特徴とする（２）又は（３）に記載の磁気記録媒体の製造方法。
（６）  （１）〜（５）の何れか一項に記載の製造方法により製造された磁気記録媒体と、
前記磁気記録媒体を記録方向に駆動する媒体駆動部と、
前記磁気記録媒体に対する記録動作と再生動作とを行う磁気ヘッドと、
前記磁気ヘッドを磁気記録媒体に対して相対移動させるヘッド移動手段と、
前記磁気ヘッドへの信号入力と前記磁気ヘッドから出力信号の再生とを行うための記録再生信号処理手段とを備えることを特徴とする磁気記録再生装置。
【発明の効果】
【００１７】
以上のように、本発明では、実質的に酸素、窒素、ハロゲンを含まない還元性のガスを用いたドライエッチングによりマスク層やレジスト層を除去するため、磁性層の表面が酸化、窒化、ハロゲン化されることがなく、その結果、電磁変換特性に優れた磁気記録媒体を製造することが可能となる。また、このような電磁変換特性に優れた磁気記録媒体を備えた磁気記録再生装置では、記録密度の更なる向上を図ることが可能である。
【図面の簡単な説明】
【００１８】
【図１】図１は、本発明を適用した磁気記録媒体の製造方法の一例を説明するための断面図である。
【図２】図２は、本発明を適用した磁気記録媒体の製造方法の他例を説明するための断面図である。
【図３】図３は、磁気記録再生装置の一構成例を示す斜視図である。
【発明を実施するための形態】
【００１９】
以下、本発明の実施の形態について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らない。
【００２０】
（磁気記録媒体の製造方法）
先ず、本発明を適用した磁気記録媒体の製造方法の一例について説明する。なお、以下の説明では、磁気記録媒体の片面のみを図示するものとするが、磁気記録媒体の両面について同様の構成とすることが可能である。
【００２１】
本発明を適用した磁気記録媒体の製造方法は、磁気的に分離された磁気記録パターンを有する磁気記録媒体を製造する際に、例えば図１（ａ）〜（ｇ）に示すように、非磁性基板１の少なくとも一方の面上に磁性層２を形成する工程と、磁性層２の面上を覆うマスク層３を形成する工程と、マスク層３の上にレジスト層４を形成する工程と、レジスト層４の表面を磁気記録パターンに対応した形状にパターニングする工程と、パターニングされたレジスト層４を用いてマスク層３をパターニングする工程と、パターニングされたマスク層３を用いて磁性層２を部分的に除去する工程と、マスク層３をレジスト層４と共に磁性層２上から除去する工程と、この上に保護層５を形成する工程と、保護層４の上に潤滑膜を形成する工程（図示せず。）とを含んでいる。
【００２２】
具体的に、このような磁気記録媒体を製造する際は、先ず、図１（ａ）に示すように、非磁性基板１の上に、磁性層２及びマスク層３を順次積層して形成する。
【００２３】
非磁性基板１としては、例えば、Ａｌ−Ｍｇ合金などのＡｌを主成分としたＡｌ合金基板、ソーダガラスやアルミノシリケート系ガラス、結晶化ガラスなどのガラス基板、シリコン基板、チタン基板、セラミックス基板、樹脂基板等の各種基板を挙げることができるが、その中でも、Ａｌ合金基板や、ガラス基板、シリコン基板を用いることが好ましい。また、非磁性基板１の平均表面粗さ（Ｒａ）は、１ｎｍ以下であることが好ましく、より好ましくは０．５ｎｍ以下であり、さらに好ましくは０．１ｎｍ以下である。
【００２４】
磁性層２は、面内磁気記録媒体用の面内磁性層でも、垂直磁気記録媒体用の垂直磁性層でもかまわないが、より高い記録密度を実現するためには垂直磁性層が好ましい。また、磁性層２は、主としてＣｏを主成分とする合金から形成することが好ましい。
【００２５】
例えば、垂直磁気記録媒体用の磁性層２としては、例えば軟磁性のＦｅＣｏ合金（ＦｅＣｏＢ、ＦｅＣｏＳｉＢ、ＦｅＣｏＺｒ、ＦｅＣｏＺｒＢ、ＦｅＣｏＺｒＢＣｕなど）、ＦｅＴａ合金（ＦｅＴａＮ、ＦｅＴａＣなど）、Ｃｏ合金（ＣｏＴａＺｒ、ＣｏＺｒＮＢ、ＣｏＢなど）等からなる軟磁性層と、Ｒｕ等からなる中間層と、６０Ｃｏ−１５Ｃｒ−１５Ｐｔ合金や７０Ｃｏ−５Ｃｒ−１５Ｐｔ−１０ＳｉＯ２合金からなる記録磁性層とを積層したものを利用できる。また、軟磁性層と中間層との間にＰｔ、Ｐｄ、ＮｉＣｒ、ＮｉＦｅＣｒなどからなる配向制御膜を積層してもよい。一方、面内磁気記録媒体用の磁性層２としては、例えば非磁性のＣｒＭｏ下地層と強磁性のＣｏＣｒＰｔＴａ記録磁性層とを積層したものなどを利用できる。
【００２６】
記録磁性層の厚みは、３ｎｍ以上２０ｎｍ以下、好ましくは５ｎｍ以上１５ｎｍ以下とし、使用する磁性合金の種類と積層構造に合わせて、十分なヘッド出入力が得られるように形成すればよい。また、磁性層２は、再生の際に一定以上の出力を得るのにある程度以上の膜厚が必要であり、一方で記録再生特性を表す諸パラメーターは出力の上昇とともに劣化するのが通例であるため、最適な膜厚に設定する必要がある。磁性層２は、通常はスパッタ法により薄膜として形成する。
【００２７】
マスク層３としては、例えば炭素の他、水素で還元除去が容易な有機物系の材料を用いることが好ましく、例えばノボラック系樹脂や、アクリル酸エステル類、脂環式エポキシ類、（メタ）アクリル系樹脂、多還芳香族系樹脂などを用いることができ、その中でもノボラック樹脂を用いることが特に好ましい。
【００２８】
マスク層３の厚みは、５ｎｍ〜４０ｎｍの範囲とすることが好ましく、より好ましくは１０ｎｍ〜３０ｎｍの範囲である。マスク層３の厚みが５ｎｍより薄いと、このマスク層３のエッジ部分がだれて磁気記録パターンの形成特性が悪化することになる。また、レジスト層４及びマスク層３を透過したイオンが磁性層２に侵入して、磁性層２の磁気特性を悪化させることになる。一方、マスク層３の厚みが４０ｎｍより厚くなると、このマスク層４のエッチング時間が長くなり生産性が低下することになる。また、このマスク層３をエッチングする際の残渣が磁性層２の表面に残留しやすくなる。
【００２９】
次に、図１（ｂ）に示すように、このマスク層３の上にレジスト層４を形成した後、このレジスト層４を、例えばフォトリソグラフィー法やナノインプリント法などを用いて、磁気記録パターンに対応した形状にパターニングする。これにより、レジスト層４の表面には、図１（ｃ）に示すように、磁気記録パターンに対応した部分が凸部４ａ、その間が凹部４ｂとなるパターンが形成される。
【００３０】
ここで、レジスト層４をパターニングする際は、ナノインプリント法を用いることが好ましい。このナノインプリント法では、放射線を照射することにより硬化する材料をレジスト層４に用い、このレジスト層４にスタンプ（図示せず。）を用いてパターンを転写する。
【００３１】
また、本発明では、このようなパターンを転写する工程の後に、レジスト層４に放射線を照射することが好ましい。これにより、レジスト層４にスタンプの形状を精度良く転写することができ、磁気記録パターンの形成特性を向上させることが可能となる。
【００３２】
特に、レジスト層４にスタンプを用いてパターンを転写する際は、レジスト層４の流動性が高い状態で、このレジスト層４にスタンプを押圧し、その押圧した状態で、レジスト層４に放射線を照射することによりレジスト層４を硬化させ、その後、スタンプをレジスト層４から離すことにより、スタンプの形状を精度良く、レジスト層４に転写することが可能である。
【００３３】
レジスト層４にスタンプを押圧した状態で、このレジスト層４に放射線を照射する方法としては、例えば、スタンプの反対側、すなわち非磁性基板１側から放射線を照射する方法や、スタンプの材料として放射線を透過できる物質を選択し、スタンプ側から放射線を照射する方法、スタンプの側面から放射線を照射する方法、熱線のように固体に対して伝導性の高い放射線を用いて、スタンプ又は非磁性基板１からの熱伝導により放射線を照射する方法などを用いることができる。
【００３４】
なお、本発明における放射線とは、熱線、可視光線、紫外線、Ｘ線、ガンマ線などの広い概念の電磁波のことを言う。また、放射線を照射することにより硬化する材料としては、例えば、熱線に対しては熱硬化樹脂、紫外線に対しては紫外線硬化樹脂を挙げることができる。
【００３５】
また、レジスト層４には、このような材料の中でも、ノボラック系樹脂や、アクリル酸エステル類、脂環式エポキシ類などの紫外線硬化樹脂を用いることが好ましく、その中でも特に、ノボラック系樹脂を用いることが好ましい。一方、スタンプとしては、紫外線に対して透過性の高いガラス又は樹脂を用いることが好ましい。また、レジスト層４は、上記マスク層３と同じ材料を用いることが可能である。この場合、マスク層３は、フォトリソグラフィー法やナノインプリント法などを用いて、磁気記録パターンに対応した形状に直接パターニングする。
【００３６】
なお、上述したパターンを転写する工程では、スタンプとして、例えば、金属プレートに電子線描画などの方法を用いて微細なトラックパターンを形成したスタンパを用いることができる。また、スタンパには、上記プロセスに耐え得る硬度及び耐久性が要求されるため、例えばＮｉなどが使用されるが、上記目的に合致するものであれば、その材質について特に限定されるものではない。さらに、スタンプには、通常のデータを記録するトラックの他にも、バーストパターンや、グレイコードパターン、プリアンブルパターンなどといったサーボ信号のパターンも形成することができる。
【００３７】
レジスト層４に磁気記録パターンに対応した凹凸パターン（凸部４ａ及び凹部４ｂ）を形成した後、このレジスト層４の凹部４ｂにおける厚みは、０〜２０ｎｍの範囲とすることが好ましい。これにより、後述するマスク層３及び磁性層２のエッチング工程において、マスク層３のエッジの部分のダレを無くし、マスク層３のミリングイオンに対する遮蔽性を向上させ、また、マスク層３による磁気記録パターンの形成特性を向上させることができる。
【００３８】
また、レジスト層４の凹凸パターンのうち、凸部４ａの幅Ｗは２００ｎｍ以下、凹部４ｂの幅Ｌは１００ｎｍ以下、その合計の幅Ｐ（＝Ｗ＋Ｌ）は３００ｎｍ以下とすることが好ましく、これらの幅ができるだけ狭くなるように形成することが好ましい。最終的に、凸部４ａの幅Ｗが磁性層３の磁性部分（磁気記録パターン）の幅、凹部４ｂの幅Ｌが磁性層３の非磁性部分（凹部又は改質部）の幅、その合計の幅Ｐがトラックピッチとなるからであり、記録密度を高めるためにはこれらの幅をできるだけ狭くすることが好ましい。
【００３９】
次に、図１（ｄ）に示すように、このパターニングされたレジスト層４を用いたドライエッチングにより、レジスト層４の凹部４ｂと、その直下にあるマスク層３を除去する。これにより、マスク層３を磁気記録パターンに対応した形状にパターニングすることができ、このパターニングされたマスク層３の間から磁性層２が露出した状態となる。また、マスク層３の上にレジスト層４が形成されていることにより、このマスク層３の角部が丸まった形状となることが防止され、垂直に切り立った形状でパターニングされる。このマスク層３のパターニングには、反応性イオンエッチング、イオンミリングなどのドライエッチングを用いることができるが、その中でも特に、ＩＣＰ（Ｉｎｄｕｃｔｉｖｅ  Ｃｏｕｐｌｅｄ  Ｐｌａｓｍａ）による反応性イオンエッチングを用いることが好ましい。
【００４０】
次に、図１（ｅ）に示すように、このパターニングされたマスク層３を用いたドライエッチングにより、磁性層２のマスク層３及びレジスト層４で覆われていない箇所を部分的に除去する。これにより、当該箇所に凹部６と、凹部６の間に磁気的に分離された磁気記録パターン２ａとが形成される。
【００４１】
磁性層２をパターニングする際は、反応性イオンエッチング、イオンミリングなどのドライエッチングを用いることができるが、この磁性層２のドライエッチングについては、例えばＩＣＰやＲＩＥなどの反応性イオンエッチング装置を用いて、ＡｒガスやＮ２ガス等の不活性ガスを導入して行うことが好ましい。本発明では、このような方法を採用することにより、残された磁性層２のエッジ部を垂直に形成することが可能となる。これは、磁性層２の上のマスク層３が垂直に切り立った形状であるため、その下の磁性層２も同様の形状となるためである。これにより、フリンジ特性の優れた磁性層２（磁気記録パターン２ａ）を形成することができる。なお、この工程でイオンミリングにＮ２ガスを使用しても、磁気記録パターン２ａの表面はマスク層３によって保護されているため、磁気記録パターン２ａの表面が窒化されて磁気特性を悪化させることはない。
【００４２】
次に、図１（ｆ）に示すように、マスク層３及びその上のレジスト層４を磁性層２上から除去する。本発明では、これらマスク層３及びレジスト層４の除去にドライエッチングを使用し、このドライエッチングのエッチングガスとして、実質的に酸素、窒素、ハロゲンを含有しない還元性のガスを使用することを特徴とする。
【００４３】
ここで、ドライエッチングでは、エッチング力の大きなガスとして、一般的に酸素、窒素、ハロゲンが使用されている。すなわち、これらのエッチングガスは、被エッチング物を酸化、窒化、ハロゲン化しながら、ＣＯやＣＯ２などの酸化物、窒化物、ハロゲン化物として除去する。
【００４４】
しかしながら、本発明者による検討の結果、磁気記録パターン２ａを形成した後のレジスト層４やマスク層３の除去に、エッチングガスとして酸素、窒素、ハロゲンを使用すると、磁性層２（磁気記録パターン２ａ）の表面がわずかに酸化、窒化、ハロゲン化し、その酸化物、窒素物、ハロゲン化物が磁気記録媒体の電磁変換特性を低下させることが明らかになった。
【００４５】
そこで、本発明では、実質的に酸素、窒素、ハロゲンを含まない還元性のガスを用いたドライエッチングによりマスク層やレジスト層を除去する。磁性層２の表面の酸化、窒化、ハロゲン化を防止し、磁気記録媒体の電磁変換特性の改善を図ることを趣旨とする。
【００４６】
すなわち、本発明では、レジスト層４やマスク層３には、還元除去できる物質を使用し、エッチングガスには、レジスト層４やマスク層３に対する還元性を持ちながら、磁性層２に対する酸化性、窒化性、ハロゲン化性をほとんど持たないガスを使用する。
【００４７】
ここで、実質的に酸素、窒素、ハロゲンを含有しない還元性のガスとしては、例えば水素等を含むガスを用いることができる。より具体的には、水素の含有量が６０体積％以上、より好ましくは８０体積％以上であって、酸素、窒素、ハロゲンの合計含有量が１５体積％以下、より好ましくは１０体積％以下のガスを用いることができる。
【００４８】
一方、上記還元性ガスでドライエッチングできる物質としては、例えば、炭素、ノボラック系樹脂、アクリル酸エステル類、脂環式エポキシ類などを挙げることができる。このうち、炭素は、流動性が低いため、ナノインプリントによるパターニングができず、その上にレジスト層を設けてパターニングする必要がある。一方、ノボラック系樹脂や、アクリル酸エステル類、脂環式エポキシ類は、流動性があり、ナノインプリントによるパターニングが可能であり、レジスト層４として用いることができる他、マスク層３として用いることができる。この中で特に、本発明では、還元性ガスに対するエッチング容易性からノボラック系樹脂を用いることが好ましい。
【００４９】
また、レジスト層４及びマスク層３を除去した後は、磁性層２の表面にＡｒなどの不活性ガスを照射して、この磁性層２の表層を１〜２ｎｍの範囲でエッチングにより除去することが好ましい。これにより、磁性層２の一部に、改質により磁気特性が低下した部位が生じていた場合であっても、その磁気特性の低下した部位を除去することができ、本発明の効果をより高めることができる。すなわち、上述したレジスト層４やマスク層３の除去に、実質的に酸素、窒素、ハロゲンを含有しない還元性のガスを使用しても、これらのガスに不可避的に酸素等が含有されると、磁性層２の表面がわずかに酸化等される場合があるからである。
【００５０】
次に、図１（ｇ）に示すように、マスク層３及びレジスト層４が除去された面上を覆う保護層５を形成する。この保護層５の形成には、一般的にＤＬＣ(Diamond Like Carbon)薄膜をＰ−ＣＶＤなどを用いて成膜する方法が用いられるが、このような方法に必ずしも限定されるものではない。また、この保護層５は、磁性層２が除去された部分に埋め込まれるのに十分な厚みで形成される。
【００５１】
その後、保護層５の上に潤滑剤を塗布することによって潤滑膜（図示せず。）を形成する。この潤滑膜に用いる潤滑剤としては、フッ素系潤滑剤、炭化水素系潤滑剤及びこれらの混合物などを挙げることができ、通常１〜４ｎｍの厚さで潤滑膜を形成する。そして、以上の工程を経ることによって、磁気記録媒体を製造することができる。
【００５２】
以上のように、本発明を適用した磁気記録媒体の製造方法では、実質的に酸素、窒素、ハロゲンを含まない還元性のガスを用いたドライエッチングによりマスク層３やレジスト層４を除去するため、磁性層２の表面が酸化、窒化、ハロゲン化されることがなく、その結果、電磁変換特性に優れた磁気記録媒体を製造することが可能である。また、このような電磁変換特性に優れた磁気記録媒体を備えた磁気記録再生装置では、記録密度の更なる向上を図ることが可能である。
【００５３】
次に、本発明を適用した磁気記録媒体の製造方法の他例について説明する。
本例は、上記磁性層２に磁気記録パターン２ａを形成する方法として、図１に示すように、磁性層２を部分的に除去する代わりに、図２に示すように、磁性層２の磁気特性を部分的に改質する方法を採用する。
【００５４】
具体的に、この磁気記録媒体の製造方法は、例えば図２（ａ）〜図２（ｇ）に示すように、非磁性基板１の少なくとも一方の面上に磁性層２を形成する工程と、磁性層２の面上を覆うマスク層３を形成する工程と、マスク層３の上にレジスト層４を形成する工程と、レジスト層４の表面を磁気記録パターンに対応した形状にパターニングする工程と、パターニングされたレジスト層４を用いてマスク層３をパターニングする工程と、パターニングされたマスク層３を用いて磁性層２を部分的に改質する工程と、マスク層３をレジスト層４と共に磁性層２上から除去する工程と、この上に保護層５を形成する工程と、保護層４の上に潤滑膜を形成する工程（図示せず。）とを含んでいる。
【００５５】
このうち、図２（ａ）〜（ｄ）に示す工程は、上記図１（ａ）〜（ｄ）に示す工程と基本的に同じである。このため、これら図２（ａ）〜（ｄ）に示す工程の説明については省略するものとする。
【００５６】
次に、図２（ｅ）に示すように、例えば反応性プラズマや反応性イオンを用いて、マスク層３の下にある磁性層２のうち、レジスト層４及びマスク層３で覆われていない箇所を部分的に改質し、改質部７の間に磁気的に分離された磁気記録パターン２ｂを形成する。
【００５７】
本発明において、磁気記録パターン２ｂとは、磁気記録媒体を表面側から見た場合、磁性層２の一部の磁気特性を改質した、好ましくは非磁性化した非磁性領域７により分離された状態のものを言う。すなわち、磁性層２が表面側から見て分離されていれば、磁性層２の底部において分離されていなくとも、本発明の目的を達成することが可能であり、本発明において磁気記録パターン２ｂの概念に含まれる。
【００５８】
また、磁気記録パターン２ｂを形成するための磁性層２の改質とは、磁性層２をパターン化するために、この磁性層２の保磁力、残留磁化等を部分的に変化させることを指し、その変化とは、保磁力を下げ、残留磁化を下げることを指す。
【００５９】
特に、磁気特性の改質として、反応性プラズマや反応性イオンにさらした箇所の磁性層２の磁化量を当初（未処理）の７５％以下、より好ましくは５０％以下、保磁力を当初の５０％以下、より好ましくは２０％以下とする方法を採用するのが好ましい。このような方法を用いてディスクリートトラック型の磁気記録媒体を製造することにより、本媒体に磁気記録を行う際の書きにじみをなくし、高い面記録密度の磁気記録媒体を提供することが可能となる。
【００６０】
さらに、本発明では、磁気記録トラック及びサーボ信号パターン部を分離する箇所（非磁性領域７）を、すでに成膜された磁性層２を反応性プラズマや反応性イオンにさらして磁性層２を非晶質化することにより実現することも可能である。すなわち、本発明における磁性層２の磁気特性の改質は、磁性層２の結晶構造の改変によって実現することも含む。
【００６１】
本発明において、磁性層２を非晶質化するとは、磁性層２の原子配列を、長距離秩序を持たない不規則な原子配列の形態とすることを指し、より具体的には、２ｎｍ未満の微結晶粒がランダムに配列した状態とすることを指す。そしてこの原子配列状態を分析手法により確認する場合は、Ｘ線回折または電子線回折により、結晶面を表すピークが認められず、また、ハローが認められるのみの状態とする。
【００６２】
反応性プラズマとしては、誘導結合プラズマ（ＩＣＰ；Ｉｎｄｕｃｔｉｖｅｌｙ  Ｃｏｕｐｌｅｄ  Ｐｌａｓｍａ）や反応性イオンプラズマ（ＲＩＥ；Ｒｅａｃｔｉｖｅ  Ｉｏｎ  Ｐｌａｓｍａ）が例示できる。また、反応性イオンとしては、上述した誘導結合プラズマ、反応性イオンプラズマ内に存在する反応性のイオンが例示できる。
【００６３】
誘導結合プラズマとしては、気体に高電圧をかけることによってプラズマ化し、さらに高周波数の変動磁場によってそのプラズマ内部に渦電流によるジュール熱を発生させることによって得られる高温のプラズマを例示できる。誘導結合プラズマは、電子密度が高く、従来のイオンビームを用いてディスクリートトラックメディアを製造する場合に比べ、広い面積の磁性膜において、高い効率で磁気特性の改質を実現することができる。
【００６４】
反応性イオンプラズマとは、プラズマ中にＯ２、ＳＦ６、ＣＨＦ３、ＣＦ４、ＣＣｌ４等の反応性ガスを加えた反応性の高いプラズマである。このようなプラズマを用いることにより、磁性層２の磁気特性の改質をより高い効率で実現することが可能となる。
【００６５】
本発明では、磁性層２を反応性プラズマにさらすことにより磁性層２を改質するが、この改質は、磁性層２を構成する磁性金属と反応性プラズマ中の原子またはイオンとの反応により実現するのが好ましい。
【００６６】
この場合、反応とは、磁性金属に反応性プラズマ中の原子等が侵入し、磁性金属の結晶構造が変化すること、磁性金属の組成が変化すること、磁性金属が酸化すること、磁性金属が窒化すること、磁性金属が珪化すること等が例示できる。
【００６７】
特に、反応性プラズマとして酸素原子を含有させ、磁性層２を構成する磁性金属と反応性プラズマ中の酸素原子とを反応させることにより、磁性層２を酸化させることが好ましい。磁性層２を部分的に酸化させることにより、酸化部分の残留磁化及び保磁力等を効率よく低減させることが可能となるため、短時間の反応性プラズマ処理により、磁気記録パターンを有する磁気記録媒体を製造することが可能となるからである。
【００６８】
また、反応性プラズマには、ハロゲン原子を含有させることが好ましい。特に、ハロゲン原子として、Ｆ原子を用いることが好ましい。ハロゲン原子は、酸素原子と一緒に反応性プラズマ中に添加して用いてもよく、また酸素原子を用いずに反応性プラズマ中に添加してもよい。上述したように、反応性プラズマに酸素原子等を加えることにより、磁性層２を構成する磁性金属と酸素原子等が反応して磁性層２の磁気特性を改質させることが可能となる。この際、反応性プラズマにハロゲン原子を含有させることにより、この反応性をさらに高めることが可能となる。
【００６９】
また、反応性プラズマ中に酸素原子を添加していない場合においても、ハロゲン原子が磁性合金と反応して、磁性層２の磁気特性を改質させることが可能となる。この理由の詳細は明らかではないが、反応性プラズマ中のハロゲン原子が、磁性層２の表面に形成している異物をエッチングし、これにより磁性層２の表面が清浄化し、磁性層２の反応性が高まることが考えられる。
【００７０】
また、清浄化した磁性層表面とハロゲン原子とが高い効率で反応することが考えられる。このような効果を有するハロゲン原子としてＦ原子を用いるのが特に好ましい。
【００７１】
次に、図２（ｆ）以降に示す工程についても、上記図１（ｆ）以降に示す工程と基本的に同じである。このため、図２（ｆ）以降に示す工程の説明については省略するものとする。
【００７２】
したがって、この図２に示す磁気記録媒体の製造方法においても、実質的に酸素、窒素、ハロゲンを含まない還元性のガスを用いたドライエッチングによりマスク層３やレジスト層４を除去するため、磁性層２の表面が酸化、窒化、ハロゲン化されることがなく、その結果、電磁変換特性に優れた磁気記録媒体を製造することが可能である。また、このような電磁変換特性に優れた磁気記録媒体を備えた磁気記録再生装置では、記録密度の更なる向上を図ることが可能である。
【００７３】
なお、本発明は、上記実施形態のものに必ずしも限定されるものではなく、本発明の趣旨を逸脱しない範囲において種々の変更を加えることが可能である。
例えば、本発明では、上記マスク層３にノボラック樹脂を用いる場合は、このマスク層３の上に上記レジスト層４を設ける必要がなく、この場合、ノボラック樹脂からなるマスク層３にスタンプを用いて磁気記録パターンに対応した凹凸パターンを転写した後、このパターニングされたマスク層３を用いて、上記磁性層２に磁気的に分離された磁気記録パターン２ａ（２ｂ）を形成すればよい。
【００７４】
また、本発明では、上記磁性層２に磁気記録パターンを形成する方法として、上記磁性層２のマスク層３及びレジスト層４で覆われていない箇所を部分的に除去して、磁性層２に凹部を形成した後、この凹部の磁気特性を部分的に改質する方法を採用することも可能である。
【００７５】
また、本発明では、上記磁性層２を部分的に除去した後、この磁性層２が除去された面上を覆う非磁性層を形成し、その後、磁性層２が表出するまで非磁性層に対してＣＭＰ（Chemical Mechanical Polishing）による研磨加工を施すことによって、磁気記録パターンとなる磁性層２の間に非磁性層が埋め込まれた状態とすることも可能である。なお、上記レジスト層４及びマスク層３の除去工程は、この非磁性層を埋め込む工程の前に設けてもよいし、後に設けてもよい。
【００７６】
また、本発明では、磁性層２が表面側から見て分離されていれば、磁性層２の底部において分離されていなくとも、本発明の目的を達成することが可能であり、本発明の磁気的に分離された磁気記録パターンの概念に含まれる。
【００７７】
なお、本発明は、磁気的に分離された磁気記録パターンを有する磁気記録媒体に対して幅広く適用することが可能であり、この磁気記録パターンを有する磁気記録媒体としては、磁気記録パターンが１ビットごとに一定の規則性をもって配置された、いわゆるパターンドメディアや、磁気記録パターンがトラック状に配置されたメディア、その他、サーボ信号パターン等を含む磁気記録媒体を挙げることができる。本発明は、この中でも磁気的に分離された磁気記録パターンが磁気記録トラック及びサーボ信号パターンである、いわゆるディスクリート型の磁気記録媒体に適用することが、その製造における簡便性から好ましい。
【００７８】
（磁気記録再生装置）
次に、本発明を適用した磁気記録再生装置（ＨＤＤ）について説明する。
本発明を適用した磁気記録再生装置は、例えば図３に示すように、上記本発明の製造方法により製造された磁気記録媒体３０と、磁気記録媒体３０を回転駆動する回転駆動部５１と、磁気記録媒体３０に対する記録動作と再生動作とを行う磁気ヘッド５２と、磁気ヘッド５２を磁気記録媒体３０の径方向に移動させるヘッド駆動部５３と、磁気ヘッド５２への信号入力と磁気ヘッド５２から出力信号の再生とを行うための記録再生信号処理系５４とを備えている。
【００７９】
この磁気記録再生装置では、上記ディスクリートトラック型の磁気記録媒体３０を用いることにより、この磁気記録媒体３０に磁気記録を行う際の書きにじみをなくし、高い面記録密度を得ることが可能である。すなわち、上記磁気記録媒体３０を用いることで記録密度の高い磁気記録再生装置を構成することが可能となる。また、上記磁気記録媒体３０の記録トラックを磁気的に不連続に加工したことによって、従来はトラックエッジ部の磁化遷移領域の影響を排除するために再生ヘッド幅を記録ヘッド幅よりも狭くして対応していたものを、両者をほぼ同じ幅にして動作させることができる。これにより十分な再生出力と高いＳＮＲを得ることができるようになる。
【００８０】
さらに、磁気ヘッド５２の再生部をＧＭＲヘッド又はＴＭＲヘッドで構成することにより、高記録密度においても十分な信号強度を得ることができ、高記録密度を持った磁気記録再生装置を実現することができる。また、この磁気ヘッド５２の浮上量を０．００５μｍ〜０．０２０μｍの範囲内とし、従来より低い高さで浮上させると、出力が向上して高い装置ＳＮＲが得られ、大容量で高信頼性の磁気記録再生装置を提供することができる。
【００８１】
さらに、最尤復号法による信号処理回路を組み合わせるとさらに記録密度を向上でき、例えば、トラック密度１００ｋトラック／インチ以上、線記録密度１０００ｋビット／インチ以上、１平方インチ当たり１００Ｇビット以上の記録密度で記録・再生する場合にも十分なＳＮＲが得られる。
【実施例】
【００８２】
以下、実施例により本発明の効果をより明らかなものとする。なお、本発明は、以下の実施例に限定されるものではなく、その要旨を変更しない範囲で適宜変更して実施することができる。
【００８３】
（実施例１）
実施例１では、先ず、ＨＤ用ガラス基板をセットした真空チャンバを予め１．０×１０−５Ｐａ以下に真空排気した。ここで使用したガラス基板は、Ｌｉ２Ｓｉ２Ｏ５、Ａｌ２Ｏ３−Ｋ２Ｏ、Ａｌ２Ｏ３−Ｋ２Ｏ、ＭｇＯ−Ｐ２Ｏ５、Ｓｂ２Ｏ３−ＺｎＯを構成成分とする結晶化ガラスを材質とし、外径が６５ｍｍ、内径が２０ｍｍ、平均表面粗さ（Ｒａ）が２オングストロームである。
【００８４】
次に、このガラス基板にＤＣスパッタリング法を用いて、軟磁性層として層厚６０ｎｍのＦｅＣｏＢ膜、中間層として層厚１０ｎｍのＲｕ膜と、記録磁性層として層厚１５ｎｍの７０Ｃｏ−５Ｃｒ−１５Ｐｔ−１０ＳｉＯ２合金膜、層厚１４ｎｍの７０Ｃｏ−５Ｃｒ−１５Ｐｔ合金膜と、マスク層として層厚２０ｎｍの炭素膜とをこの順で積層した。
【００８５】
次に、この上に、レジストをスピンコート法により塗布し、層厚１００ｎｍのレジスト層を形成した。なお、レジストには、紫外線硬化樹脂であるノボラック系樹脂を用いた。そして、磁気記録パターンのポジパターンを有するガラス製のスタンプを用いて、このスタンプを１ＭＰａ（約８．８ｋｇｆ／ｃｍ２）の圧力でレジスト層に押し付けた状態で、波長２５０ｎｍの紫外線を、紫外線の透過率が９５％以上であるガラス製のスタンプの上部から１０秒間照射し、レジスト層を硬化させた。その後、スタンプをレジスト層から分離し、レジスト層に磁気記録パターンに対応した凹凸パターンを転写した。
【００８６】
なお、レジスト層に転写した凹凸パターンは、２７１ｋトラック／インチの磁気記録パターンに対応しており、凸部が幅１２０ｎｍの円周状、凹部が幅６０ｎｍの円周状であり、レジスト層の層厚は８０ｎｍ、レジスト層の凹部の深さは約５ｎｍであった。また、凹部の基板面に対する角度は、ほぼ９０度であった。
【００８７】
次に、レジスト層の凹部の箇所、並びにその下のマスク層をドライエッチングで除去した。ドライエッチングの条件は、水素ガスを４０ｓｃｃｍ、圧力を０．３Ｐａ、高周波プラズマ電力を３００Ｗ、ＤＣバイアスを３０Ｗ、エッチング時間を３０秒とした。
【００８８】
次に、記録磁性層のマスク層及びレジスト層で覆われていない箇所をイオンエッチングにより除去した。イオンエッチングの条件は、窒素ガスを１０ｓｃｃｍ、圧力を０．１Ｐａ、高周波プラズマ電力を３００Ｗ、ＤＣバイアスを３０Ｗ、エッチング時間を３０秒とした。このとき、記録磁性層に形成される凹部の深さは約１０ｎｍであった。また、記録磁性層の凹部では、底面から深さ約５ｎｍの領域が窒素原子のイオン注入により非磁性化していた。
【００８９】
次に、レジスト層及びマスク層をドライエッチングにより除去した。ドライエッチングの条件は、水素ガスを４０ｓｃｃｍ、圧力を０．３Ｐａ、高周波プラズマ電力を３００Ｗ、ＤＣバイアスを３０Ｗ、エッチング時間を２５秒とした。その後、イオンミリング装置により、アルゴンガスを１０ｓｃｃｍ、圧力を０．５Ｐａ、エッチング時間を５秒として、記録磁性層の表面を約１〜２ｎｍの範囲でエッチングした。
【００９０】
次に、記録磁性層の表面にＣＶＤ法にてカーボン保護膜を５ｎｍ成膜し、その後、フッ素系潤滑剤を２．０ｎｍ塗布して磁気記録媒体を製造した。
【００９１】
以上の方法で製造した磁気記録媒体の電磁変換特性を測定した。電磁変換特性の評価は、スピンスタンドを用いて実施した。このとき、評価用のヘッドには、記録には垂直記録ヘッド、読み込みにはＴｕＭＲヘッドを用いた。そして、７５０ｋＦＣＩの信号を記録したときのＳＮＲを測定した。その結果、実施例１では、ＳＮＲが１６．１ｄＢであった。
【００９２】
（実施例２）
実施例２では、マスク層にノボラック樹脂を使用し、レジスト層を設けなかった。すなわち、非磁性基板の記録磁性層上に、ノボラック樹脂をスピンコート法により塗布し、層厚１００ｎｍのマスク層を形成した。そして、磁気記録パターンのポジパターンを有するガラス製のスタンプを用いて、このスタンプを１ＭＰａ（約８．８ｋｇｆ／ｃｍ２）の圧力でマスク層に押し付けた状態で、波長２５０ｎｍの紫外線を、紫外線の透過率が９５％以上であるガラス製のスタンプの上部から１０秒間照射し、マスク層を硬化させた。その後、スタンプをマスク層から分離し、マスク層に磁気記録パターンに対応した凹凸パターンを転写した。
【００９３】
次に、マスク層の凹部の箇所をドライエッチングで除去した。ドライエッチングの条件は、水素ガスを４０ｓｃｃｍ、圧力を０．３Ｐａ、高周波プラズマ電力を３００Ｗ、ＤＣバイアスを３０Ｗ、エッチング時間を１５秒とした。
【００９４】
次に、記録磁性層のマスク層で覆われていない箇所をイオンエッチングにより除去した。イオンエッチングの条件は、窒素ガスを１０ｓｃｃｍ、圧力を０．１Ｐａ、高周波プラズマ電力を１５０Ｗ、ＤＣバイアスを３０Ｗ、エッチング時間を５０秒とした。
【００９５】
次に、マスク層をドライエッチングにより除去した。ドライエッチングの条件は、水素ガスを４０ｓｃｃｍ、圧力を０．３Ｐａ、高周波プラズマ電力を３００Ｗ、ＤＣバイアスを３０Ｗ、エッチング時間を１５秒とした。
【００９６】
それ以外は、実施例１と同様の条件で磁気記録媒体を製造した。その結果、実施例２では、ＳＮＲが１６．３ｄＢであった。
【００９７】
（比較例１）
比較例１では、レジスト層及びマスク層の除去を、酸素プラズマを用いたドライエッチングにより行った。このドライエッチングの条件は、酸素ガスを４０ｓｃｃｍ、圧力を０．３Ｐａ、高周波プラズマ電力を３００Ｗ、ＤＣバイアスを３０Ｗ、エッチング時間を２０秒とした。
【００９８】
それ以外は、実施例１と同様の条件で磁気記録媒体を製造した。その結果、比較例１では、ＳＮＲが１５．６ｄＢであった。
【００９９】
（比較例２）
比較例２では、レジスト層及びマスク層の除去を、窒素プラズマを用いたドライエッチングにより行った。このドライエッチングの条件は、窒素ガスを４０ｓｃｃｍ、圧力を０．３Ｐａ、高周波プラズマ電力を３００Ｗ、ＤＣバイアスを３０Ｗ、エッチング時間を２５秒とした。
【０１００】
それ以外は、実施例１と同様の条件で磁気記録媒体を製造した。その結果、比較例２では、ＳＮＲが１５．７ｄＢであった。
【０１０１】
（比較例３）
比較例３では、レジスト層及びマスク層の除去を、ハロゲンプラズマを用いたドライエッチングにより行った。このドライエッチングの条件は、ＣＦ４ガスを４０ｓｃｃｍ、圧力を０．３Ｐａ、高周波プラズマ電力を３００Ｗ、ＤＣバイアスを３０Ｗ、エッチング時間を１５秒とした。
【０１０２】
それ以外は、実施例１と同様の条件で磁気記録媒体を製造した。その結果、比較例３では、ＳＮＲが１５．１ｄＢであった。
【符号の説明】
【０１０３】
１…非磁性基板  ２…磁性層  ２ａ，２ｂ…磁気記録パターン  ３…マスク層  ４…レジスト層  ５…保護層  ６…凹部  ７…改質部
３０…磁気記録媒体  ５１…回転駆動部  ５２…磁気ヘッド  ５３…ヘッド駆動部  ５４…記録再生信号処理系
【図１】
2011138593.tif 000003
【図２】
2011138593.tif 000004
【図３】
2011138593.tif 000005